ДВУХСЛОЙНОЕ ТЕПЛОЗАЩИТНОЕ ТРИКОТАЖНОЕ ПОЛОТНО

Полезная модель относится к текстильной промышленности, к двухслойным теплозащитным трикотажным полотнам облегченной структуры со свойствами эффективного отвода влаги от тела человека при эксплуатации в режиме повышенных физических нагрузок.
2
Известно техническое решение, в котором в двухслойном теплозащитном трикотажном полотне на базе сочетания прессового ластичного переплетения раппортом 1:1 и двух рядов производной кулирной глади с ячеистой структурой лицевой стороны полотна из гидрофильной пряжи линейной плотности от 20 текс ×l до 25 текс ×l из хлопкового волокна, при этом на изнаночной стороне, контактирующей с телом человека, расположены гидрофобные полиэфирные текстурированные микрофиламентные нити полого сечения линейной плотности от 7,8 текс до 11 текс с количеством элементарных нитей от 100 до 144, и с поверхностной плотностью от 135 до 150 г/м в следующем соотношении компонентов, масс. %: хлопковое волокно 53-60, полиэфирная нить 40-47 (Патент на полезную модель РФ №113521, МПК D04B 1/14, вариант 2).
3
Недостатком такого полотна являются пониженные теплозащитные свойства, зависящие от раппорта переплетения полотна 1:1 и использования в сырьевом составе сочетания полиэфирных нитей и гидрофильной хлопковой пряжи со степенью теплоизоляции 3,6, имеющей низкие параметры влагоотдачи и паропроницаемости, оказывающие влияние на снижение скорости высыхания полотна. В тоже время гидрофобные полиэфирные нити с удельной плотностью 1,38 г/см в целом утяжеляют полотно.
Техническим результатом заявляемого трикотажного полотна является устранение указанных недостатков, а именно: повышение теплозащитных свойств полотна за счет увеличения влагоотдачи и паропроницаемости при создании вытянутых вдоль петельных столбиков по лицевой стороне полотна ячеек и прилегающих к ним участков сдвоенной кулирной глади, образующей воздушные прослойки, а также использовании гидрофобной полипропиленовой пряжи.
2
2
Решаемая задача заключается в том, что двухслойное теплозащитное трикотажное полотно из химического сырья на базе сочетания прессового ластичного переплетения и рядов кулирной глади с ячеистой структурой лицевой стороны полотна выполнено с поверхностной плотностью от 120 г/м до 350 г/м на основе комбинации одного ряда полной кулирной глади и одного ряда неполного прессового ластичного переплетения раппортом 3:1-5:1 с вытянутой вдоль петельных столбиков ячеистой структурой по лицевой стороне полотна из полипропиленовой комплексной нити линейной плотности от 12 текс ×1 до 31 текс ×1 с количеством элементарных нитей от 96 до 250, при этом на изнаночной стороне полотна, контактирующего с телом человека расположена полипропиленовая пряжа линейной плотности от 12 текс ×l до 31 текс ×l с длиной штапельного волокна от 50 до 80 мм.
2
2
2
Использование гидрофобных полипропиленовой пряжи на изнаночной стороне и нитей на лицевой стороне совместно со структурой полотна обеспечивает повышение теплозащитных свойств полотна. Степень теплоизоляции полипропиленовой пряжи равна 10. Увеличение скорости высыхания трикотажа обеспечивается паропроницаемостью полипропиленового полотна. Коэффициент паропроницаемости заявляемого трикотажного полотна с поверхностной плотностью 135 г/м равен 57,9 мг/сммм ч (табл.прим. №2). Применение полипропиленовой пряжи и нити позволяет облегчить вес полотна поскольку полипропилен обладает низкой удельной плотностью 0,91 г/м.
2
Кроме того, существенным отличием заявляемого полотна является отсутствие пилинга на лицевой стороне. При определении устойчивости полипропиленового трикотажа к пилингуемости, полотно из полипропиленовой комплексной нити 16,5 текс, состоящую из 144 филаментов, показывает результат 0 пилей/20 см при 300 циклах.
Для лучшего понимания сущности полезной модели представлены фиг. 1 и фиг. 2.
На фиг. 1 представлена графическая запись двухслойного теплозащитного трикотажного полотна на базе кулирной глади и неполного ластика с прессовыми набросками, где:
1 - петли ластичного переплетения нечетных систем вязального оборудования, образованные из полипропиленовой комплексной нити;
2 - наброски прессового ластичного переплетения нечетных систем вязального оборудования, проложенные по раппорту 4:1, образованные из полипропиленовой комплексной нити;
3 - ряды полной кулирной глади, провязанные четными системами вязального оборудования из полипропиленовой пряжи.
На фиг. 2 представлена схема двухслойного теплозащитного трикотажного полотна, где а - лицевая сторона полотна, б - изнаночная сторона полотна, в - проекция по разрезу А-А,
1 - петли из полипропиленовой комплексной нити лицевого слоя полотна;
2 - прессовые наброски из полипропиленовой комплексной нити, формирующие ячейку лицевой стороны;
3 - петли полипропиленовой пряжи изнаночного слоя полотна;
4 - вытянутая вдоль петельных столбиков лицевой стороны полотна ячейка (ячеистая структура);
5 - воздушная прослойка
Структура полотна представляет собой двухслойный трикотаж на базе одного ряда полной кулирной глади (поз. 3 на фиг. 1, 2) и одного ряда неполного ластика (поз. 1 на на фиг. 1, 2) с прессовыми набросками, проложенными по раппорту 4:1 (поз. 3 на фиг. 1, 2), при этом изнаночная сторона полотна, контактирующая с телом человека, выполнена из полипропиленовой пряжи линейной плотности от 12 текс ×1 до 31 текс ×1 с длиной штапельного волокна от 50 до 80 мм хлопкоподобной по тактильным ощущениям, а лицевая сторона состоит из полипропиленовых комплексных нитей линейной плотности от 12 текс ×1 до 31 текс ×1 с количеством элементарных нитей от 96 до 250, предотвращающих образование пилей на поверхности трикотажа.
Вязание двухслойного теплозащитного трикотажного полотна осуществлялось на двухфонтурном кругловязальном оборудовании 20-24 классов.
В целом полипропиленовое трикотажное полотно является гидрофобным, облегченным, теплозащитным с увеличенной паропроницаемостью, быстросохнущим. Мягкий гриф, приятные тактильные ощущения достигаются за счет провязывания на изнаночной стороне полотна хлопкоподобной полипропиленой пряжи (фиг. 2,в). Отсутствие пилинга достигается за счет использования по внешней стороне полотна комплексных
полипропиленовых нитей (фиг. 2а). Чередования петель и набросков образуют на лицевой стороне полотна вытянутую вдоль петельных столбиков ячеистую структуру (фиг. 2а, поз. 4). Ячейки равномерно расположены по поверхности полотна и имеют размеры больше, чем обычные промежутки между петлями. За счет увеличенной ячеистости лицевой стороны трикотажа увеличивается паропроницаемость полипропиленового полотна. При этом увеличение паропроницаемости полотна по сравнению с аналогом не ухудшает его теплозащитных свойств (см. табл. прим. №2). Теплоизоляционные свойства заявляемого полипропиленового трикотажа увеличиваются за счет неподвижного воздуха, находящегося в пространстве между внешним и внутренним слоями полотна. Характеристики, результаты испытаний заявляемого полотна в сравнении с параметрами наиболее близкого аналога приведены в таблице. Испытания проводились на приборах, предусмотренных для испытаний полотен по ГОСТ 3816-81, ГОСТ 12088-77, ГОСТ 20489-75. Определение показателей паропроницаемости проводилось по стандартной методике в условиях, приближенных к реальным условиям эксплуатации спортивных изделий. Для взвешивания использовались электронные весы CAS с точностью измерения (0,01 г).